ДЕКОРАТИВНАЯ ОБЛИЦОВОЧНАЯ ПЛИТКА

Полезная модель относится к декоративному облицовочному стеклу и применяется в архитектуре и строительстве в качестве декоративного цветного декоративного материала для облицовки внутренних и наружных стен зданий и сооружений, создания декоративных панно и украшения интерьеров жилых и общественных помещений.
Известно декоративное облицовочное стекло - стемалит.
Стемалит - стеклянные плиты и панели, покрытые с одной стороны цветными керамическими красками, закрепленными на стекле термической обработкой при высоких температурах, выше 650°С.
Керамические краски представляют собой смесь красящих веществ (пигментов) с легкоплавкими стеклами (флюсами). В качестве красящих веществ применяют окислы металлов, а также алюминаты и силикаты. Флюсы - свинцово-силикатные стекла с малым содержанием бора (1-3%).
В.М.Будов, П.Д.Саркисов «Производство строительного стекла», М., «Высшая школа», 1974, с.187.
Наиболее близким к предложенной облицовочной плитке являются эмалированные облицовочные плитки, которые представляют собой бесцветное листовое стекло, нарезанное по размерам, покрытое тонким слоем эмалевого шликера и обожженное при температуре плавления эмали. Плитки
обжигают в электрических туннельных печах при температуре 780-800°С; после чего проводят отжиг и охлаждение стеклянных пластин.
«Стекло», справочник, М., Стройиздат, 1973, с.163.
Недостатком цветных облицовочных плиток является высокая температура обжига, которая требуется для закрепления покрытия на их поверхности. Технической задачей полезной модели является простота изготовления облицовочных плиток, удешевление технологии производства и расширение цветовой гаммы плиток, усиление декоративного эффекта.
3
2
Поставленная техническая задача достигается тем, что в облицовочной плитке, включающей пластину из стекла и/или прозрачного пластика и нанесенный на ее поверхность декоративный слой, последний выполнен из воднодисперсионной краски на основе бутадиен-стирольной и/или стиролакрилатной и/или акрилатной смолы и/или поливинилацетата толщиной 0,05-0,3 мм, а пластина - из стекла и/или прозрачного пластика толщиной 3-6 мм с плотностью 2,25-2,75 г/см, а атмосферостой кость плитки составляет (0,4-0,54)мг/100 см.
При толщине пластины менее 3 мм снижается прочность изделия из-за хрупкости стекла, что ведет к разрушению облицовочных плиток при монтаже, транспортировке и эксплуатации.
При толщине пластины более 6 мм затруднено соединение плиток с облицовываемой поверхностью. Толщина декоративного слоя 0,05-0,3 мм обеспечивает наиболее прочное соединение со стеклом и пластиком. Воднодисперсионные краски (латексы) обеспечивают хорошую адгезию пленок к пластине из стекла и/или пластика, являются экологически чистыми материалами.
∞
Лакокрасочные материалы воднодисперсиокного типа характеризуются наличием двух фаз: твердой - полимера и добавок (пигменты, ПАВ) и жидкой - воды. Водные дисперсии относятся к лиофобным коллоидным системам с размером частиц 0,01-0,25 мкм. Краски на основе поливинилацетата, бутадиенстирольной, стирольной, полиакрилатной смол обладают хорошими пленкообразующими свойствами и имеют условно-равновесный модуль упругости полимера Е 3-5 МПа с минимальной температурой пленкообразования ниже 60°С.
3
3
При плотности стекла или пластика менее 2,25 г/см, снижается химическая устойчивость пластин, т.к. снижению плотности достигается введением в состав большого количества щелочных оксидов и борного ангидрида. В отличие от чисто кварцевого стекла, имеющее плотность 2,21 г/см, которое используется в специальных целях, очень дорого и не может быть рекомендовано в качестве декоративного материала.
3
2
3
3
2
5
При плотности стекла или пластика более 2,75 г/см, в состав обычно входят оксиды тяжелых металлов, такие как: РbО; ВiО; WO; ТаO и т.д., что намного удорожает стоимость стекла, и некоторые составы становятся экологически опасными во влажной атмосфере из-за диффузии указанных катионов.
Ниже приведены конкретные примеры предложенных декоративных облицовочных плиток.
Пример 1.
2
2
3
2
Облицовочная плитка включает пластину листового стекла алюмомагнезиального состава (масс.%): SiO - 70-72; АlО - 1,5-2; CaO - 7,5-8; МgО - 3-3,5; NaO - 15-15,5 размером 150×150×3 мм. Плотность стекла - 2,47
3
г/см. Декоративный слой с толщиной 0,3 мм выполнен из акрилового латекса, т.е. сополимера акрилового эфира, наполнителя и пигмента.
2
Атмосферостойкость плитки равна 0,45 мг/100 см.
Пример 2.
2
2
3
2
3
Облицовочная плитка включает пластину узорчатого стекла следующего состава (масс.%): SiO - 72,5-72,6; АlO - 0,8-1; CaO - 8,4-8,9; МgО - 3,4-3,6; NaO - 13,1-13,8. Стекло имеет по всей поверхности на одной или обеих сторонах рельефный закономерно повторяющийся узор. Размер пластины 250×250×5 мм. Плотность стекла 2,5 г/см. На пластину стекла нанесен декоративный слой толщиной 0,1 мм из латекса поливинилацетата.
2
Атмосферостойкость плитки - 0,51 мг/100 см.
Пример 3.
3
Облицовочная плитка содержит пластину из органического стекла с плотностью 2,25 г/см толщиной 4 мм и слой воднодисперсной краски на основе бутадиенстирола толщиной 0,05.
2
Атмосферостойкость плитки равна 0,5 мг/100 см.
Технология получения описываемых облицовочных плиток включает промывку, резку стекла и/или прозрачного пластика, оплавление торцов пластин и нанесение органической краски. Затем осуществляют сушку покрытия при температуре 40-60°С с течение 3-15 минут.
Декоративное полимерное покрытие обладает хорошей адгезией к стеклянной или пластиковой пластине, устойчиво к ультрафиолетовому излучению, достаточно термостойко, а также обеспечивает высокую атмосферостойкость плитки.
Изготовление предложенных декоративных облицовочных плиток отличается широкой цветовой гаммой, простотой, дешево, не требует использования высокотемпературных конвейерных или камерных печей для обжига плиток.